(57)【要約】  本発明は、ワークピース（１２）をコーティング溶液でコーティングするための装置（１０）を含む。この装置には、ワークピースがコートされるコーティングチャンバ（１４）と、コーティング溶液をコーティングチャンバに供給する変形可能なコーティング溶液供給容器（１６）が含まれる。コーティングチャンバおよび変形可能なコーティング溶液供給容器は、コーティング溶液がコーティングチャンバと変形可能なコーティング溶液供給容器との間で流れるように流体接続（１８）されている。
2007503978.tif 000002
【特許請求の範囲】
【請求項１】
ワークピースがコートされるコーティングチャンバと、
コーティング溶液を前記コーティングチャンバに供給するコーティング溶液供給容器と、
前記コーティングチャンバと前記コーティング溶液供給容器とを流体接続して、前記コーティング溶液を、前記コーティングチャンバと前記コーティング溶液供給容器との間で流動可能にする流体接続部と、
を有し、前記コーティング溶液供給容器が、変形可能コーティング溶液供給容器、気密封止されている変形可能供給容器、体積を減少させることができる供給容器および折り畳み可能コーティング溶液供給容器のうち少なくとも１つである、コーティング溶液でワークピースをコーティングする装置。
【請求項２】
前記コーティング溶液供給容器が、手動操作によって、変形、体積減少または折り畳みされるよう構築されている、請求項１に記載の装置。
【請求項３】
前記コーティング溶液供給容器が、前記コーティング溶液が前記コーティングチャンバに流れるようにする、前記コーティングチャンバに対して第１の高さに配置可能である、請求項１に記載の装置。
【請求項４】
前記コーティング溶液供給容器が、前記コーティング溶液が前記コーティングチャンバから前記コーティング溶液供給容器に流れるようにする第２の高さに配置可能である、請求項３に記載の装置。
【請求項５】
前記コーティング溶液供給容器を、変形させ、体積減少させまたは折り畳んで、前記コーティング溶液を前記コーティングチャンバへ移動させる原動力を与え、且つ前記コーティング溶液を前記コーティング溶液供給容器へ流し戻すことを許容する機構を更に有する、請求項１に記載の装置。
【請求項６】
前記機構が、前記コーティング容器供給容器を保持する保持チャンバであって、この保持チャンバに流体圧力が供給され、前記コーティング溶液供給容器に適用されて、前記コーティング溶液を前記容器から前記コーティングチャンバへ流す保持チャンバを有し、かつ流体圧力の減少によって、前記コーティング溶液が、前記コーティングチャンバから前記コーティング溶液供給容器へ流れることを許容される、請求項５に記載の装置。
【請求項７】
前記機構が、前記コーティング溶液供給容器の外側表面に力を加えて、前記コーティング溶液を前記容器から前記コーティングチャンバへ押すプレートを有し、前記プレートは、前記コーティング溶液が前記コーティング溶液供給容器へ前記コーティングチャンバから流れ戻るよう戻すことができる、請求項５に記載の装置。
【請求項８】
前記流体接続部と協働して、前記コーティング溶液供給チャンバから前記コーティングチャンバへの流れを制御する弁機構を更に含む、請求項１に記載の装置。
【請求項９】
気密封止されているコーティング溶液容器と、
コーティング溶液と、
ワークピースがコートされるコーティングチャンバと、
前記気密封止されているコーティング溶液容器と前記コーティングチャンバとを流体接続させる流体接続部と、
を有する、ワークピースにコーティングを与えるためのキット。
【請求項１０】
前記コーティング溶液が、前記気密封止されているコーティング溶液容器内に配置されている、請求項９に記載のキット。
【請求項１１】
前記気密封止されているコーティング溶液容器が、変形可能容器、折り畳み可能容器または体積を減少させることが可能な容器のうち少なくとも１つである、請求項９に記載のキット。
【請求項１２】
前記流体接続部と協働する弁機構を更に有する、請求項９に記載のキット。
【発明の詳細な説明】
【技術分野】
【０００１】
本発明は、コーテイング装置、特に、コーティングをワークピースに適用する浸漬コーティング装置に関する。
【背景技術】
【０００２】
保護コーティングは、様々なコーティング技術により表面に適用される。商業的な操作における比較的一般的な技術の１つが、浸漬コーティングである。浸漬コーティングは、コートする物品をコーティング溶液に浸し、コーティング物品を溶液から抜取るか、または溶液をコーティング物品から抜取るかのいずれかを行うものである。この種のプロセスは、ワークピースの完全かつ即時のコーティングを必要とする商業的な操作に特に好適である。浸漬コーティング技術は両方とも、ワークピースの表面に溶液の薄層を残し、これが乾燥して所望のコーティング層となる。
【０００３】
一般的な浸漬コーティングについてはまた、米国特許第３，４２１，４７７号明細書および同第５，７２０，８１５号明細書にも記載されている。浸漬コーティングの概要は、シャンク、ハードおよびブリンカ（Ｓｃｈｕｎｋ，  Ｈｕｒｄ  ａｎｄ  Ｂｒｉｎｋｅｒ）によるフリー−メニスカスコーティングプロセス（Ｆｒｅｅ−Ｍｅｎｉｓｃｕｓ  Ｃｏａｔｉｎｇ  Ｐｒｏｃｅｓｓｅｓ）（１９９７年、液体フィルムコーティング（Ｌｉｑｕｉｄ  Ｆｉｌｍ  Ｃｏａｔｉｎｇ）、キスラーおよびシュバイツァー（Ｋｉｓｔｌｅｒ  ａｎｄ  Ｓｃｈｗｅｉｚｅｒ）編、チャップマン＆ホール（Ｃｈａｐｍａｎ＆Ｈａｌｌ））にあり、デリヤジンおよびレヴィ（Ｄｅｒｙａｇｉｎ  ａｎｄ  Ｌｅｖｉ）（１９６４年、フィルムコーティング理論（Ｆｉｌｍ  Ｃｏａｔｉｎｇ  Ｔｈｅｏｒｙ）ロンドン（Ｌｏｎｄｏｎ）：フォーカルプレス（Ｆｏｃａｌ  Ｐｒｅｓｓ））およびスクリバン（Ｓｃｒｉｖｅｎ）（１９８８年、浸漬コーティングおよびスピンコーティングの物理学および応用（Ｐｈｙｓｉｃｓ  ａｎｄ  ａｐｐｌｉｃａｔｉｏｎ  ｏｆ  ｄｉｐ  ｃｏａｔｉｎｇ  ａｎｄ  ｓｐｉｎ  ｃｏａｔｉｎｇ））には抜取りによる浸漬コーティングの基本（Ｆｕｎｄａｍｅｎｔａｌｓ  ｏｆ  ｄｉｐ  ｃｏａｔｉｎｇ  ｂｙ  ｗｉｔｈｄｒａｗａｌ）が記載されている。排出によるコーティングについては、ジェフリー（Ｊｅｆｆｒｅｙｓ）（１９３０年、垂直プレートの排出（Ｄｒａｉｎｉｎｇ  ｏｆ  ａ  ｖｅｒｔｉｃａｌ  ｐｌａｔｅ）Ｐｒｏｃ．Ｃａｍｂ．Ｐｈｉｌ．Ｓｏｃ．２６：２０４−２０５）、ヴァンロッサム（Ｖａｎ  Ｒｏｓｓｕｍ）（１９５８年、液体の粘性リフティングおよび排出（Ｖｉｓｃｏｕｓ  ｌｉｆｔｉｎｇ  ａｎｄ  ｄｒａｉｎａｇｅ  ｏｆ  ｌｉｑｕｉｄ．）Ａｐｐｌ．Ｓｃｉ．Ｒｅｓ．Ａ．７：１２１−１４４）およびグレンヴェルド（Ｇｒｏｅｎｖｅｌｄ）（１９７１年、液体フィルムの排出および抜取り（Ｄｒａｉｎａｇｅ  ａｎｄ  ｗｉｔｈｄｒａｗａｌ  ｏｆ  ｌｉｑｕｉｄ  ｆｉｌｍｓ）ＡＩＣｈＥ  Ｊ．１７：４８９−４９０）に検討されている。
【０００４】
特に着目すべき方法の１つは、コーティングチャンバをコーティング溶液で充填する一方で、コートされるワークピースを静置したままにするコーティングチャンバである。コーティング溶液を、重力によりコーティングチャンバから除去する、すなわち、溶液を、コーティングチャンバから排出する。多数のワークピースをコーティングするとき、かかるシステムだと、コーティングチャンバを充填して空け、ワークピースを配置して除去する数多くのサイクルが必要である。数社のメーカーは、現在、コーティングチャンバーからのコーティング溶液の排出を重力に頼って、コーティング層をワークピースに付着させる商業的な浸漬コーティング機を提供している。市販のものの一例を挙げると、潤滑剤の薄いフィルムを磁気ディスクに付着させるカリフォルニア州サンタクララ（Ｓａｎｔａ  Ｃｌａｒａ，Ｃａｌｉｆｏｒｎｉａ）のインテヴァック（Ｉｎｔｅｖａｃ，  Ｉｎｃ．）のＳＪＴディスクルーバー（Ｄｉｓｋ  Ｌｕｂｅｒ）がある。コーティングプロセス中、機械的な振動がないことから、コーティング均一性が改善されると主張されている。国際公開第２００１／３８００５Ａ号パンフレットには、重力による排出を用いて、コーティングチャンバからコーティング溶液を除去するＵＶワニスの層を光学レンズに付着させる装置が記載されている。
【発明の開示】
【発明が解決しようとする課題】
【０００５】
浸漬コーティングにおける１つの懸念は、コーティング溶液中に溶剤を用いることである。浸漬コーティングプロセスに用いる溶剤は揮発性であることが多く、蒸発による溶剤の損失を最小にするために特別な注意が必要である。コーティングチャンバおよび保持タンクを充填して空ける多数のサイクルによって、溶剤が更に失われる。溶剤の損失を最小にするために用いられている１つの解決策は、冷却タンクを用いて、溶剤の温度を下げ、蒸発を最小にすることである。更に、コーティング中に、コーティング溶液保持タンクか、コーティングチャンバのいずれか、または両方を封止することも試みられている。しかしながら、かかる封止によっても、コーティング溶液の損失は解消されていない。
【課題を解決するための手段】
【０００６】
本発明は、ワークピースをコーティング溶液でコーティングするための装置を含む。この装置には、ワークピースがコートされるコーティングチャンバと、コーティング溶液をコーティングチャンバに供給する変形可能なコーティング溶液供給容器が含まれる。コーティングチャンバと変形可能なコーティング溶液供給容器とは、コーティング溶液がコーティングチャンバと変形可能なコーティング溶液供給容器との間で流れるようにして、流体接続されている。コーティング溶液供給容器の変形によって、コーティング溶液がコーティングチャンバへと押される。
【発明を実施するための最良の形態】
【０００７】
本発明の装置を、図１に装置１０として図示する。この装置１０を用いて、浸漬コーティング技術によって、ワークピース１２に保護コーティングを与える。装置１０は、コーティング溶液の蒸発損失を最小にしながら、適切なコーティング重量で均一なコーティングを与える。装置は、ワークピースの小バッチのコーティングに特に有用である。この装置は、従来技術の浸漬コーティング装置に比べて安価である。
【０００８】
装置１０は、コーティングチャンバ１４とコーティング溶液供給容器１６とを含む。コーティングチャンバ１４とコーティング溶液供給容器１６は、流体接続部１８により流体接続されている。本発明は、以下に説明し、図面に例証したいくつかの実施形態を採ることができる。図中、同じ参照記号は同じ要素を示すのに用いられる。
【０００９】
本発明の一実施形態は、図１に示すような変形可能な袋の形態にあるコーティング溶液供給容器１６を含む。供給容器１６は、可撓性材料でできた気密封止されている変形可能な袋であってもよい。気密封止とは、水、空気およびその他汚染物質が、気密封止によりコーティング溶液から遠ざけられていることを意味する。
【００１０】
多くのコーティング溶液は溶剤系である。かかるコーティング溶液は、コーティング組成物と溶剤とを含む。コーティング溶液がコーティング溶液供給容器内に長い期間にわたって残っていて、供給容器を周囲へと開いて、空気を出入りさせると、溶剤の損失が生じる。溶剤の損失は環境に悪影響を与え、かつ高くつく。
【００１１】
溶剤およびコーティング組成物は、一般に人体にも害である。吸入や皮膚接触により溶剤およびコーティング組成物に曝露されると、気道が刺激されたり、皮膚が刺激されたり、かつ／または焼けたりする可能性がある。溶剤およびコーティング組成物はまた目も刺激する可能性がある。曝露を防ぐ、または最小にするには、曝露の悪影響を排除するのが最も良いやり方である。コーティング溶液を気密封止すると、曝露を防ぐ。
【００１２】
更に、多くのコーティング溶液は、酸素および／または水分と反応する。コーティング溶液供給容器を気密封止すると、蒸発による損失を排除するばかりでなく、酸素または水分との反応による溶液の「エージング」も防止する。気密封止とは、空気が供給容器に入るのを防ぐ封止のことを意味する。ジップロック（Ｚｉｐｌｏｃ）（登録商標）タイプの封止もまた、コーティング溶液供給容器に含まれる。ジップロック（Ｚｉｐｌｏｃ）（登録商標）タイプの封止を用いて、空気や水分が供給容器に入るのを防ぐのに十分密閉しながら、コーティング溶液で供給容器を充填および再充填する。
【００１３】
供給容器１６は、袋を変形可能または折り畳み可能とするのに十分可撓性の壁を有している。折り畳み可能とは、袋の壁が手動で絞れる、すなわち、袋を折り畳めるほど十分に可撓性であることを意味する。袋の壁はまた、手動で絞ると壁が十分に可撓性で壁が変形するため、変形可能でもある。容器が封止されるため、折り畳み可能か変形可能のいずれにしても、袋を絞ると袋の体積が減り、コーティング溶液が押し出される。
【００１４】
業界に周知の多くの種類のポリマーが、袋の壁に変形可能または折り畳み可能という特徴を与えることができる。例えば、袋を形成するのに用いるとき、ポリエチレン、ポリプロピレン、ポリエステル、ポリウレタンおよびその他といったポリマーが、絞ったときに袋の壁が折り畳める、または変形できるような十分な可撓性を与える。
【００１５】
容器の体積を減じると、コーティング溶液が供給容器１６から、流体接続部１８を通ってコーティングチャンバ１４へ流れる。流体接続部は、コーティング溶液を含有する供給容器１６をコーティングチャンバ１４と接続する好ましくは可能性の管を含んでいる。あるいは、供給容器１６は、コーティングチャンバへの直接取り付けにより流体接続されていてもよい。
【００１６】
コーティング溶液供給容器１６は、数多くのやり方のいずれかにより絞ってよい。例えば、容器は手動で絞ってよい。装置を用いるときに、コーティング溶液供給容器１６は、両手を用いて手動で絞ってもよいし、またはテーブルトップ（図示せず）のような表面に袋を置いて、袋の壁とテーブルトップに対して手で押し付けることによって袋を手動で絞ってもよい。手動で絞ることにより与えられる力によって、コーティング溶液は流体接続部１８を通ってコーティングチャンバ１４へ押される。
【００１７】
コーティング供給容器１６はまた、図２に示す通り、流体圧力によって絞ってもよい。供給容器１６は、矢印２２により示されるように、空気またはその他の流体が圧力下で供給されるチャンバ２０に配置される。チャンバ２０は非膨張性であり、それによってチャンバ２０に導入される流体圧力２２が、供給容器１６の外側に作用して、容器を折り畳みかつ／または変形させて、コーティング溶液がコーティング溶液供給容器１６から流体接続部１８を通ってコーティングチャンバ１４へと流れる力を与えるようにする。
【００１８】
あるいは、図３に示すように、供給容器１６は、矢印３２により示されるように、供給容器１６を圧縮する油圧作動シリンダ３０のような機械的なデバイスにより動作させてもよい。供給容器１６を圧縮することによって、容器１６を絞って、供給容器１６を折り畳みかつ／または変形させて、コーティング溶液を流体接続部１８に通してコーティングチャンバへと押す。
【００１９】
コーティングチャンバ１４は、コートするワークピースに好適なサイズおよび形状とする。眼用レンズだと、一度に１枚のレンズのみコートする場合にはコーティングチャンバは必ずしも非常に大きい必要はない。大きなチャンバは数多くのレンズをコートするのに必要となる。コーティングチャンバは、剛性壁で構築してもよいし、供給容器１６と同じ種類の可撓性または変形可能な壁で構築してもよい。変形可能なコーティングチャンバの更なる利点は、コーティング手順中、システムを完全に封止して、溶剤の漏れおよび／または汚染が排除されることである。
【００２０】
各実施形態は、コーティングチャンバ１４とチャンバ２０との間でガス圧力を均等にするために、任意で更に流体管（図示せず）を含めてもよい。流体管は、チャンバ２０に圧力がかかると閉じ、その後、コーティングチャンバ１４内のガス圧力を平衡化させるべく開く弁を含んでいると有利である。
【００２１】
ワークピースは、ワークピースホルダ（図示せず）によりコーティングチャンバに任意で保持されていてもよい。ワークピースホルダは、コートされる領域がホルダと接触しないようにしてワークピースを保持するような構成にしてもよい。例えば、眼用レンズは、目視に用いるレンズ領域に平滑なコーティングを必要とする。従って、眼用レンズは、できる限り、ホルダがコーティングを妨害せず、レンズ領域のコーティングが乾燥して平滑な仕上げとなるよう、外側端部に沿って保持される。ホルダはまた、コーティング溶液と反応しない材料で作製する必要もある。
【００２２】
用いる際、レンズのようなコートされるワークピースは、コーティングチャンバ１４に配置される。コーティングチャンバ１４を、その構造に応じて封止またはカバーして、コーティング溶液供給容器１６の壁を変形させることまたは折り畳むことによって、コーティング溶液をコーティングチャンバへ移動させる。十分量の溶液をコーティングチャンバへ押して、ワークピース１２をカバーする。その後、コーティング溶液を、重力によりコーティング溶液供給容器１６に流し戻す。
【００２３】
ニードル弁のような弁１９を流体接続部１８に配置して、コーティングチャンバ１４へコーティング溶液が流れるような開放位置にする。コーティング溶液をコーティングチャンバに保持するために弁を閉じる。コーティングチャンバの排出はニードル弁の操作により制御することができる。
【００２４】
コーティング溶液をコーティングチャンバ１４からコーティング溶液供給容器１６へ流し戻すのを促すために、コーティングチャンバ１４をコーティング溶液供給容器１６に対して高い位置に置いてもよい。かかる配置によって、コーティング溶液の供給容器１６への流し戻しが促されるものと考えられる。同様に、コーティング溶液のコーティングチャンバへの流れを促すために、コーティング溶液供給容器１６を、コーティングチャンバに対して高い位置に置いて、コーティングチャンバへのコーティング溶液の流れを促してもよい。
【００２５】
あくまでも例証であって、本発明を決して制限するためのものではない以下の実施例で、本発明をより詳細に説明する。
【実施例】
【００２６】
本実施例は、本発明の装置が十分なコーティングを与えることを示すために行った。
【００２７】
コーティング方法
１リットルのプラティパス（Ｐｌａｔｙｐｕｓ）（登録商標）（ワシントン州シアトルのカスケードデザイン（Ｃａｓｃａｄｅ  Ｄｅｓｉｇｎｓ，Ｓｅａｔｔｌｅ，Ｗａｓｈｉｎｇｔｏｎ）より入手可能）に、ＨＦＥ７１００（Ｃ4Ｆ9ＯＣＨ3、パーフルオロブチルメチルエーテル、ミネソタ州セントポールの３Ｍカンパニー（３Ｍ  Ｃｏｍｐａｎｙ，Ｓｔ．  Ｐａｕｌ，Ｍｉｎｎｅｓｏｔａ）より入手可能）中ＰＦＰＥＳ−１（（ＣＨ3Ｏ）3ＳｉＣＨ2ＣＨ2ＮＨＣ（Ｏ）ＣＦ2（ＣＦ2Ｏ）9-11（ＣＦ2ＣＦ2Ｏ）9-11ＣＦ2Ｃ（Ｏ）ＮＨＣＨ2ＣＨ2Ｓｉ（ＯＣＨ3）3））の０．１％溶液を約１０００ｍＬ充填した。ＰＦＰＥＳ−１は、米国特許第３，８１０，８７４号明細書（ミッシュら（Ｍｉｔｓｃｈ  ｅｔ  ａｌ．））、表１、６行に教示されている通り、パーフルオロエーテルジエステルＣＨ3ＯＣ（Ｏ）ＣＦ2（ＣＦ2Ｏ）9-11（ＣＦ2ＣＦ2Ｏ）9-11ＣＦ2Ｃ（Ｏ）ＯＣＨ3（平均分子量約２０００、フォムブリン（ＦＯＭＢＬＩＮ）（登録商標）Ｚ−ディール（Ｚ−ＤＥＡＬ）という商品名でイタリア、アウジモンド（Ａｕｓｉｍｏｎｔ，Ｉｔａｌｙ）より市販）を、３−アミノプロピルトリメトキシシラン（ウィスコンシン州ミルウォーキーのアルドリッチケミカル社（Ａｌｄｒｉｃｈ  Ｃｈｅｍｉｃａｌ，Ｉｎｃ．  ｏｆ  Ｍｉｌｗａｕｋｅｅ，Ｗｉｓｃｏｎｓｉｎ）より入手可能）と反応させることにより調製した。発熱反応は、材料を単に混合するだけで室温で容易に進んだ。反応の進行を赤外分析によりモニターした。
【００２８】
１リットルのプラティパス（Ｐｌａｔｙｐｕｓ）（登録商標）袋を、長さ６ｆｔ（１８２．９ｃｍ）のポリプロピレン管（内径３／８インチ（１．０ｃｍ）、イリノイ州レークフォレストのＷ．Ｗ．グレインジャー社（Ｗ．Ｗ．Ｇｒａｉｎｇｅｒ，Ｉｎｃ．  ｏｆ  Ｌａｋｅ  Ｆｏｒｅｓｔ，Ｉｌｌｉｎｏｉｓ）より入手可能）により、ガラスタンクの底部（高さ８インチ（２０．３ｃｍ）×幅８インチ（２０．３ｃｍ）×深さ１インチ（２．５ｃｍ）、ガラスタンクの底部が中心に向かってやや傾斜している）に取り付けた。ガラスタンクはコーティングチャンバとして用いた。ガラス顕微鏡スライドを、わにぐちクリップによりガラスタンクのカバーから吊るした。そして、ガラスタンクをカバーした。ＨＦＥ−７１００中ＰＦＰＥＳ−１を充填したプラティパス（Ｐｌａｔｙｐｕｓ）（登録商標）袋をガラスタンクの直ぐ上に持ち上げて、流体が袋からガラスタンクに入るようにした。ＰＦＰＥＳ−１のレベルが顕微鏡スライドの上部に達したら、プラティパス（Ｐｌａｔｙｐｕｓ）（登録商標）袋をガラスタンクの底部の下まで下げて、水平位置に置いた。プラティパス（Ｐｌａｔｙｐｕｓ）（登録商標）袋を約３２インチ（８１．３ｃｍ）下げて、ガラスタンク中コーティング溶液の量に対して所望の排出速度を得た。コーティング溶液（ＰＦＰＥＳ−１）を１秒当たり約１０ｍｍの速度でプラティパス（Ｐｌａｔｙｐｕｓ）（登録商標）袋に戻した。ガラススライドの満足いくコーティングがなされた。スライドを外して、約３週間室温で硬化させた。コートされたスライドに、摩耗試験を行って、摩耗したスライドに接触角測定を行った。両手順を以下に説明する。
【００２９】
接触角測定は、コートされたスライドの撥水性を評価するために行った。静的水接触角測定をクリュス（Ｋｒｕｓｓ）Ｇ１０角度計（ノースカロライナ、シャーロット（Ｃｈａｒｌｏｔｔｅ，Ｎｏｒｔｈ  Ｃａｒｏｌｉｎａ）のクリュス（Ｋｒｕｓｓ）Ｕ．Ｓ．Ａ．）を用いて行った。測定前、脱イオン水を１分間平衡させた。各試料について、個々の水滴５滴を分析し、平均接触角を計算し、図４に示してある。値の大きな接触角は良好な撥水性を示すものである。
【００３０】
３Ｍ高性能布（３Ｍ  Ｈｉｇｈ  Ｐｅｒｆｏｒｍａｎｃｅ  Ｃｌｏｔｈ）（ミネソタ州セントポールの３Ｍ社（３Ｍ  Ｃｏｍｐａｎｙ，Ｓｔ．Ｐａｕｌ，Ｍｉｎｎｅｓｏｔａ））およびＣＩＦクリーナー（ＣＩＦ  Ｃｌｅａｎｅｒ）（英国サレーのリーバファベルジェ（Ｌｅｖｅｒ  Ｆａｂｅｒｇｅ，Ｓｕｒｒｅｙ，Ｕｎｉｔｅｄ  Ｋｉｎｇｄｏｍ））を用いて、ガードコ（Ｇａｒｄｃｏ）型番Ｄ１２ＶＦ１摩耗試験機（フロリダ州ポンパノビーチのポールＮ．ガードナーカンパニー社（Ｐａｕｌ  Ｎ．Ｇａｒｄｅｒ  Ｃｏｍｐａｎｙ，Ｉｎｃｏｒｐｏｒａｔｅｄ，Ｐｏｍｐａｎｏ  Ｂｅａｃｈ，Ｆｌｏｒｉｄａ））を用いて摩耗試験を行った。摩耗調査の結果を図４に示す。７５°以上の接触角が満足いくコーティングを表すものである。
【００３１】
本発明を、好ましい実施形態を参照して説明してきたが、当業者であれば、形態および詳細において変更を、本発明の技術思想および範囲から逸脱することなく行えるであろう。
【図面の簡単な説明】
【００３２】
【図１】本発明の装置の概略図である。
【図２】本発明の他の実施形態の概略図である。
【図３】本発明の更に他の実施形態の概略図である。
【図４】摩耗調査の結果のグラフである。
【図１】
2007503978.tif 000003
【図２】
2007503978.tif 000004
【図３】
2007503978.tif 000005
【図４】
2007503978.tif 000006
【国際調査報告】
2007503978.tif 000007
2007503978.tif 000008
2007503978.tif 000009